(57)【特許請求の範囲】
【請求項１】
密度が０．９４ｇ／ｃｍ3未満のエチレン−α−オレフィン共重合体を塩素化、クロロスルホン化して得られた塩素量５〜４５重量％、硫黄量０．３〜５重量％のクロロスルホン化エチレン−α−オレフィン共重合体に、ヒンダードフェノールと脂肪酸塩類、無機酸塩類、金属の酸化物の内少なくとも１種類を配合してなることを特徴とするクロロスルホン化エチレン−α−オレフィン共重合体組成物。
【請求項２】
エチレン−α−オレフィン共重合体のα−オレフィンが、プロピレン、１−ブテン、４−メチル−１−ペンテン、１−ヘキセン、１−オクテンの少なくとも１種類からなることを特徴とする請求項１記載のクロロスルホン化エチレン−α−オレフィン共重合体組成物。
【請求項３】
脂肪酸塩類がステアリン酸塩であることを特徴とする請求項１又は請求項２に記載のクロロスルホン化エチレン−α−オレフィン共重合体組成物。
【請求項４】
無機酸塩類が一般式ＭxＡｌy（ＯＨ）2x+3y-2z（Ａ）z・ａＨ2Ｏ又はＭ2xＡｌ2yＯ2x+3y（ＭはＭｇ、Ｃａ又はＺｎ、ＡはＣＯ3又はＨＰＯ4、ｘ、ｙ、ｚは正数、ａは零又は正数）で示されるハイドロタルサイト類であることを特徴とする請求項１〜請求項３いずれか記載のクロロスルホン化エチレン−α−オレフィン共重合体組成物。
【請求項５】
金属の酸化物が酸化マグネシウムであることを特徴とする請求項１〜請求項４いずれか記載のクロロスルホン化エチレン−α−オレフィン共重合体組成物。
【請求項６】
クロロスルホン化エチレン−α−オレフィン共重合体１００重量部に対して、脂肪酸塩類の使用量が０．０１〜２０重量部であることを特徴とする請求項１〜請求項５いずれか記載のクロロスルホン化エチレン−α−オレフィン共重合体組成物。
【請求項７】
クロロスルホン化エチレン−α−オレフィン共重合体１００重量部に対して、無機酸塩類の使用量が０．０１〜２０重量部であることを特徴とする請求項１〜請求項６いずれか記載のクロロスルホン化エチレン−α−オレフィン共重合体組成物。
【請求項８】
クロロスルホン化エチレン−α−オレフィン共重合体１００重量部に対して、金属の酸化物の使用量が０．０１〜２０重量部であることを特徴とする請求項１〜請求項７いずれか記載のクロロスルホン化エチレン−α−オレフィン共重合体組成物。
【請求項９】
密度が０．９４ｇ／ｃｍ3未満のエチレン−α−オレフィン共重合体を塩素化、クロロスルホン化して得られた塩素量５〜４５重量％、硫黄量０．３〜５重量％のクロロスルホン化エチレン−α−オレフィン共重合体に、ヒンダードフェノール、脂肪酸塩を配合してなることを特徴とするクロロスルホン化エチレン−α−オレフィン共重合体組成物。
【発明の詳細な説明】
【０００１】
【発明の属する技術分野】
本発明は、加工時の粘度安定性の改良された低温特性に優れたクロロスルホン化エチレン−α−オレフィン共重合体組成物に関するものである。
【０００２】
【従来の技術】
従来、例えば特開平１−２１０４４３号公報，特開平３−５６５４８号公報等に例示されているように、クロロスルホン化エチレン−α−オレフィン共重合体は、高密度ポリエチレンを原料とするクロロスルホン化ポリエチレンと比較して動的特性及び低温性に優れることから自動車用ベルト、自動車用ジョイントブーツ等動的用途への応用が検討されている。また、最近これら自動車用ベルト、自動車用ジョイントブーツの長寿命化及び使用環境の劣悪化により更なる低温性、耐熱老化性の向上が求められている。そこで、超低密度ポリエチレンすなわち高α−オレフィン量タイプのエチレン−α−オレフィン共重合体を原料としたクロロスルホン化エチレン−α−オレフィン共重合体の開発及び自動車用ベルト、自動車用ジョイントブーツへの適応が検討されている。ところが、高α−オレフィン量タイプのエチレン−α−オレフィン共重合体を原料としたクロロスルホン化エチレン−α−オレフィン共重合体は、ポリマーの主鎖上の三級炭素の量が大幅に増えるため、ポリマー自身の熱安定性が低下し、混練中のコンパウンドムーニー粘度の上昇、コンパウンドの貯蔵安定性の不良等により、スコーチを起こし可塑性の減少のため製品の加工性が悪くなる等の問題点を有しており、ベルト、ブーツ等への応用が困難であった。
【０００３】
またこれまで、耐熱老化性向上の方法として、老化防止剤を添加する方法があるが、クロロスルホン化エチレン−α−オレフィン共重合体の場合、一般的な汎用樹脂には有効に作用する老化防止剤を添加しても、有効に作用しなかった。
【０００４】
【発明が解決しようとする課題】
本発明の目的は、加工時の粘度安定性の改良された低温特性に優れたクロロスルホン化エチレン−α−オレフィン共重合体組成物を提供することにある。
【０００５】
【課題を解決するための手段】
本発明者らは、鋭意検討の結果、特定のクロロスルホン化エチレン−α−オレフィン共重合体に特定の添加剤を配合することによって上記問題点が解決し得ることを見出し、本発明を完成するに至った。
【０００６】
即ち、本発明は、密度が０．９４ｇ／ｃｍ3未満のエチレン−α−オレフィン共重合体を塩素化、クロロスルホン化して得られた塩素量５〜４５重量％、硫黄量０．３〜５重量％のクロロスルホン化エチレン−α−オレフィン共重合体に、ヒンダードフェノールと脂肪酸塩類、無機酸塩類、金属の酸化物の内少なくとも１種類を配合してなることを特徴とするクロロスルホン化エチレン−α−オレフィン共重合体組成物である。
【０００７】
以下に、本発明を詳細に説明する。
【０００８】
本発明に用いるエチレン−α−オレフィン共重合体の密度は、０．９４ｇ／ｃｍ3未満である。密度が０．９４ｇ／ｃｍ3を超える場合は、好ましいゴム弾性を得るために、塩素量が多く必要であり、そのため動的特性及び低温特性が劣る。ゴム弾性を損なうことなく導入する塩素量の低減、動的特性及び低温特性を向上するためには、好ましくは０．８６〜０．９２ｇ／ｃｍ3である。
【０００９】
本発明に用いるエチレン−α−オレフィン共重合体中の塩素量は、５〜４５重量％である。この範囲において、ゴム弾性を効率的に発現できる。塩素量が５重量％未満の場合は、ポリエチレンからくる樹脂的性格が強くなり、一方塩素量が４５重量％を越える場合は、ガラス転移点が上昇してゴム弾性を保持し得る最低温度が高くなってしまうため所望する低温特性を得ることができない。ゴム弾性と低温特性のバランスを向上させる為には１０〜３１重量％が好ましい。
【００１０】
また、クロロスルホン化エチレン−α−オレフィン共重合体中の硫黄量は、クロロスルホン化エチレン−α−オレフィン共重合体の架橋点となるクロロスルホン基の量の尺度であり、実用上適度な加硫物を得ることができる硫黄量は、０．３〜５重量％である。０．３重量％未満の場合は、加硫が十分に行われない。一方、５重量％を越える場合は、加硫速度が速くスコーチや焼けを起こす恐れがある。
【００１１】
本発明に用いられるクロロスルホン化エチレン−α−オレフィン共重合体は、α−オレフィンが、プロピレン、１−ブテン、１−ヘキセン、４−メチル−１−ペンテン、１−オクテンの少なくとも１種類からなるものが好ましく、例えばエチレン−プロピレン共重合体、エチレン−１−ブテン共重合体、エチレン−１−ヘキセン共重合体、エチレン−４−メチル−１−ヘキセン共重合体、エチレン−１−オクテン共重合体の使用がさらに好ましい。
【００１２】
本発明で用いられるヒンダードフェノールとしては、特に限定する物ではなく、１，１，３−トリス−（２−メチル−４−ヒドロキシ−５−ｔ−ブチルフェニル）ブタン、４，４’−ブチリデンビス−（３−メチル−６−ｔ−ブチルフェノ−ル）、２，２’−チオビス（４−メチル−６−ｔ−ブチルフェノール）、ｎ−オクタデシル−３−（４’−ヒドロキシ−３’，５’−ジ−ｔ−ブチルフェニル）プロピオネート、ペンタエリスリチル−テトラキス［３−（３，５−ジ−ｔ−ブチル−４−ヒドロキシフェニル）プロピオネート］、トリエチレングリコール−ビス−［３−（３−ｔ−ブチル−５−メチル−４−ヒドロキシフェニル）プロピオネート、６−（４−ヒドロキシ−３，５−ジ−ｔ−ブチルアニリノ）−２，４−ビス・オクチル−チオ−１，３，５−トリアジン、トリス−（３，５−ジ−ｔ−ブチル−４−ヒドロキシベンジル）−イソシアヌレート等が例示される。これら老化防止剤の使用量は、特に限定するものでなく、用いられる老化防止剤の種類によって最適量が異なるが、加工性、経済性等から０．０１〜２０重量部が好ましい。また、これら老化防止剤は、単独あるいは２種類以上の混合物として使用することも可能である。
【００１３】
本発明で用いられる脂肪酸塩類は、特に限定する物ではなく、例えば、ステアリン酸リチウム、ステアリン酸マグネシウム、１２−ヒドロキシステアリン酸マグネシウム、マレイン酸マグネシウム、ステアリン酸アルミニウム、ステアリン酸カルシウム、１２−ヒドロキシステアリン酸カルシウム、マレイン酸カルシウム、ステアリン酸バリウム、１２−ヒドロキシステアリン酸バリウム、マレイン酸バリウム、ステアリン酸亜鉛、１２−ヒドロキシステアリン酸亜鉛、ステアリン酸カドミウム、ステアリン酸鉛、１２−ヒドロキシステアリン酸鉛、マレイン酸鉛、ラウリン酸カルシウム、ラウリン酸バリウム、ラウリン酸亜鉛、ラウリン酸カドミウム、リシノール酸バリウム等が挙げられる。これら脂肪酸塩類の使用量は、特に限定するものでなく、用いられる脂肪酸塩類の種類によって最適量が異なるが、加工性、経済性等から０．０１〜２０重量部が好ましい。また、これら脂肪酸塩類は、単独あるいは２種類以上の混合物として使用することも可能である。
【００１４】
本発明で用いられる無機酸塩類は、特に限定する物ではなく、三塩基性硫酸鉛、三塩基性亜硫酸鉛、塩基性亜硫酸鉛、一塩基性硫酸鉛、二塩基性亜リン酸鉛、塩基性亜硫酸亜リン酸鉛、及び一般式ＭxＡｌy（ＯＨ）2x+3y-2z（Ａ）z・ａＨ2Ｏ又はＭ2xＡｌ2yＯ2x+3y（ＭはＭｇ、Ｃａ又はＺｎ、ＡはＣＯ3又はＨＰＯ4、ｘ、ｙ、ｚは正数、ａは零又は正数）で示されるハイドロタルサイト類が例示される。これら無機酸塩類の使用量は、特に限定するものでなく、用いられる無機酸塩類の種類によって最適量が異なるが、加工性、経済性等から０．０１〜２０重量部が好ましい。またこれら無機酸塩類は、単独あるいは２種類以上の混合物として使用することも可能である。
【００１５】
本発明で用いられる金属の酸化物は、特に限定するものでなく、例えば、酸化マグネシウム、酸化鉛、酸化カルシウム等が好ましい。これら金属の酸化物の使用量は、特に限定するものでなく、用いられる金属の酸化物の種類によって最適量が異なるが、加工性、経済性等から０．０１〜２０重量部が好ましい。またこれら金属の酸化物は、単独あるいは２種類以上の混合物として使用することも可能である。
【００１６】
また、これら脂肪酸塩類、無機酸塩類、金属の酸化物は、単独あるいは２種類以上の混合物として使用することも可能である。
【００１７】
【実施例】
以下、実施例にもとづき本発明をさらに詳しく説明するが、これら実施例は本発明の理解を助けるための例であって、本発明はこれらにより何等制限を受けるものではない。
【００１８】
密度、塩素量、硫黄量、ムーニー粘度、低温ねじり試験等の測定は、以下の方法で行った。
【００１９】
＜密度の測定＞
エチレン−α−オレフィン共重合体の密度は、ＪＩＳ−Ｋ−７１１２（１９８０）に準拠し測定した。
【００２０】
＜塩素、硫黄量の測定＞
クロロスルホン化エチレン−α−オレフィン共重合体の塩素及び硫黄量は、燃焼フラスコ法にて測定した。塩素量の測定は、クロロスルホン化エチレン−α−オレフィン共重合体約３０ｍｍｇを１．７重量％硫酸ヒドラジニウム水溶液１５ｍｌを吸収液として用い、酸素フラスコ燃焼法に従い燃焼させた。次に３０秒程度振った後約３０分静置した。この操作後の吸収液を、純水約１００ｍｌで洗い出した後、濃度０．０５Ｎの硝酸銀水溶液で電位差滴定法により塩素イオンを定量し、塩素量を測定した。
【００２１】
硫黄量の測定は、１．７重量％硫酸ヒドラジニウム水溶液１５ｍｌの代わりに、３重量％の過酸化水素水１０ｍｌを吸収液として用い、純水約４０ｍｌで洗い出した後、酢酸約１ｍｌ、２−プロパノール約１００ｍｌ、アルセナゾＩＩＩ約０．４７ｍｌを加えた。これを濃度０．０１Ｎの酢酸バリウム溶液で光度滴定法により硫酸イオンを定量し、硫黄量を測定した。
【００２２】
＜ムーニー粘度の測定＞
クロロスルホン化エチレン−α−オレフィン共重合体のギヤオーブン中１２０℃×４日間前後のムーニー粘度変化を測定し熱安定性の評価とした。具体的には、ＪＩＳ−Ｋ−６３００（１９９４）に準拠し、Ｌ形ローターで、予熱１分、ローター回転時間４分、１００℃で測定した。
【００２３】
＜低温ねじり試験＞
所定の配合に従いオープンロールで混練りした後、低温ねじり試験を行い、低温特性の評価とした。具体的には、１５０ｍｍ×１５０ｍｍ×２ｍｍの金型を用い１６０℃×３０分プレスし加硫した。この試料から試験片を作成し、ＪＩＳ−Ｋ−６３００（１９９４）に準拠し測定した。
【００２４】
実施例１
表１に示す通り、密度０．８８ｇ／ｃｍ3のエチレン−１−ブテン共重合体を原料として合成された塩素量２６重量％、硫黄量０．７重量％、ムーニー粘度ＭＬ１＋４（１００℃）；３９のクロロスルホン化エチレン−α−オレフィン共重合体に対し、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、無機酸塩類として合成ハイドロタルサイト（ＤＨＴ−４Ａ−２：協和化学工業株式会社製）を１重量部をオープンロールにより添加し混練後試料を作成し、低温ねじり試験とギヤオーブン中で１２０℃×４日間保存後のムーニー粘度ＭＬ（１＋４）１００℃を測定し、その結果を表１に示した。
【００２５】
【表１】
0003689991.tif 000002
【００２６】
実施例２
表１に示す通り、ＩＲＧＡＮＯＸ１０７６、ＤＨＴ−４Ａ−２の添加量をそれぞれ５重量％に代えた以外は、実施例１と同様な条件で低温ねじり試験とムーニー粘度ＭＬ（１＋４）１００℃を測定し、その結果を表１に示した。
【００２７】
実施例３
表１に示す通り、ヒンダードフェノールとしてペンタエルスリチル−テトラキス［３−（３，５−ジ−ｔ−ブチル−４−ヒドロキシフェニル）プロピオネート］（ＩＲＧＡＮＯＸ１０１０：日本チバガイギー社製）を１重量部、無機酸塩類として合成ハイドロタルサイト（ＤＨＴ−４Ａ−２：協和化学工業株式会社製）を１重量部をオープンロールにより添加した以外は、実施例１と同様な条件で低温ねじり試験とムーニー粘度ＭＬ（１＋４）１００℃を測定し、その結果を表１に示した。
【００２８】
実施例４
表１に示す通り、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、無機酸塩類とし合成ハイドロタルサイト（ＫＷ−２１００：協和化学工業株式会社製）を１重量部をオープンロールにより添加した以外は、実施例１と同様な条件で低温ねじり試験とムーニー粘度ＭＬ（１＋４）１００℃を測定し、その結果を表１に示した。
【００２９】
実施例５
表１に示す通り、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、脂肪酸塩類としてステアリン酸カルシウムを１重量部をオープンロールにより添加し、実施例１と同様な条件で低温ねじり試験とムーニー粘度ＭＬ（１＋４）１００℃を測定し、その結果を表１に示した。
【００３０】
実施例６
表１に示す通り、ＩＲＧＡＮＯＸ１０７６、ステアリン酸カルシウムの添加量をそれぞれ５重量部に代えた以外は、実施例１と同様な条件で低温ねじり試験とムーニー粘度ＭＬ（１＋４）１００℃を測定し、その結果を表１に示した。
【００３１】
実施例７
表１に示す通り、密度０．８６ｇ／ｃｍ3のエチレン−プロピレン共重合体を原料として合成された塩素量２６重量％、硫黄量０．７重量％、ムーニー粘度ＭＬ（１＋４）１００℃：３９のクロロスルホン化エチレン−α−オレフィン共重合体に対し、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、脂肪酸塩類としてステアリン酸カルシウムを１重量部をオープンロールにより添加し混練後試料を作成し、低温ねじり試験とギヤオーブン中で１２０℃×４日間保存後のムーニー粘度ＭＬ（１＋４）１００℃を測定し、その結果を表１に示した。
【００３２】
実施例８
表１に示す通り、ヒンダードフェノールとしてペンタエルスリチル−テトラキス［３−（３，５−ジ−ｔ−ブチル−４−ヒドロキシフェニル）プロピオネート］（ＩＲＧＡＮＯＸ１０１０：日本チバガイギー社製）を１重量部、脂肪酸塩類としてステアリン酸カルシウムを１重量部をオープンロールにより添加した以外は、実施例１と同様な条件で低温ねじり試験とムーニー粘度ＭＬ（１＋４）１００℃を測定し、その結果を表１に示した。
【００３３】
実施例９
表１に示す通り、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、金属の酸化物として酸化マグネシウムを１重量部をオープンロールにより添加した以外は、実施例１と同様な条件で低温ねじり試験とムーニー粘度ＭＬ（１＋４）１００℃を測定し、その結果を表１に示した。
【００３４】
実施例１０
表１に示す通り、ＩＲＧ１０７６、酸化マグネシウムの添加量をそれぞれ５重量部に代えた以外は、実施例１と同様な条件で低温ねじり試験とムーニー粘度ＭＬ（１＋４）１００℃を測定し、その結果を表１に示した。
【００３５】
実施例１１
表２に示す通り、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、無機酸塩類として合成ハイドロタルサイト（ＤＨＴ−４Ａ−２：協和化学工業株式会社製）を１重量部、脂肪酸塩類としてステアリン酸カルシウムを１重量部をオープンロールにより添加した以外は、実施例１と同様な条件で低温ねじり試験とムーニー粘度ＭＬ（１＋４）１００℃を測定し、その結果を表２に示した。
【００３６】
【表２】
0003689991.tif 000003
【００３７】
実施例１２
表２に示す通り、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、無機酸塩類として合成ハイドロタルサイト（ＤＨＴ−４Ａ−２：協和化学工業株式会社製）を１重量部、金属の酸化物として酸化マグネシウムを１重量部をオープンロールにより添加した以外は、実施例１と同様な条件で低温ねじり試験とムーニー粘度ＭＬ（１＋４）１００℃を測定し、その結果を表２に示した。
【００３８】
実施例１３
表２に示す通り、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、無機酸塩類として合成ハイドロタルサイト（ＤＨＴ−４Ａ−２：協和化学工業株式会社製）を１重量部、脂肪酸塩類としてステアリン酸カルシウムを１重量部、金属の酸化物として酸化マグネシウムを１重量部をオープンロールにより添加した以外は、実施例１と同様な条件で低温ねじり試験とムーニー粘度ＭＬ（１＋４）１００℃を測定し、その結果を表２に示した。
【００３９】
比較例１
表２に示す通り、添加剤を何も加えずに、実施例１と同様な条件で、低温ねじり試験とムーニー粘度ＭＬ（１＋４）１００℃を測定し、その結果を表２に示した。
【００４０】
比較例２
表２に示す通り、添加剤としてオクタデシル３−［３，５−ジ−ｔ−ブチル−４−ヒドロキシフェニル］プロピオネート（ＩＲＧＡＮＯＸ１０７６：日本チバガイギー社製）のみ１重量部添加し、実施例１と同様な条件で、低温ねじり試験とムーニー粘度ＭＬ（１＋４）１００℃を測定し、その結果を表２に示した。
【００４１】
比較例３
表２に示す通り、添加剤として合成ハイドロタルサイト（ＤＨＴ−４Ａ−２：協和化学工業株式会社製）のみ１重量部添加し、実施例１と同様な条件で、低温ねじり試験とムーニー粘度ＭＬ（１＋４）１００℃を測定し、その結果を表２に示した。
【００４２】
比較例４
表２に示す通り、添加剤としてステアリン酸カルシウム（脂肪酸塩類）のみ１重量部添加し、実施例１と同様な条件で、低温ねじり試験とムーニー粘度ＭＬ  （１＋４）１００℃を測定し、その結果を表２に示した。
【００４３】
比較例５
表２に示す通り、添加剤として酸化マグネシウムのみ１重量部添加した以外は、実施例１と同様な条件で、低温ねじり試験とムーニー粘度ＭＬ（１＋４）１００℃を測定し、その結果を表２に示した。
【００４４】
比較例６
表２に示す通り、密度０．９６ｇ／ｃｍ3のポリエチレンを原料として合成された塩素量３５重量％、硫黄量０．７重量％、ムーニー粘度ＭＬ（１＋４）１００℃：５６のクロロスルホン化ポリエチレンに、添加剤を何も加えず、低温ねじり試験とギヤオーブン中で１２０℃×４日間保存後のムーニー粘度ＭＬ（１＋４）１００℃を測定し、その結果を表２に示した。
【００４５】
比較例７
表２に示す通り、密度０．９６ｇ／ｃｍ3のポリエチレンを原料として合成された塩素量３５重量％、硫黄量０．７重量％、ムーニー粘度ＭＬ（１＋４）１００℃：５６のクロロスルホン化ポリエチレンに対し、ヒンダードフェノールとしてオクタデシル３−［３，５−ジ−ｔ−ブチル−４−ヒドロキシフェニル］プロピオネート（ＩＲＧＡＮＯＸ１０７６：日本チバガイギー社製）を１重量部、無機酸塩類として合成ハイドロタルサイト（ＤＨＴ−４Ａ−２：協和化学工業株式会社製）を１重量部をオープンロールにより添加し混練後試料を作成し、低温ねじり試験とギヤオーブン中で１２０℃×４日間保存後のムーニー粘度ＭＬ（１＋４）１００℃を測定し、その結果を表２に示した。
【００４６】
【発明の効果】
以上の結果から、密度が０．９４ｇ／ｃｍ3未満のエチレン−α−オレフィン共重合体を原料として合成されたクロロスルホン化エチレン−α−オレフィン共重合体にヒンダードフェノールと、脂肪酸塩類、無機酸塩類、金属の酸化物の内少なくとも１種類を配合することにより、低温特性を維持し、高温での粘度安定性が大幅に改善されることが分かる。このように本発明のクロロスルホン化エチレン−α−オレフィン共重合体組成物は、低温性に優れ加工時の粘度安定性の改良された材料である。
【００４７】